(57)【特許請求の範囲】
【請求項１】
１重量％以上５重量％以下のＡｇと、それぞれ０．１重量％以上および０．１重量％以上で両者の合計が４．５重量％以下のＢｉおよびＩｎと、０．１重量％以上１重量％以下のＣｕと、を含み、残部がＳｎと不可避不純物とからなることを特徴とする無鉛はんだ合金。
【発明の詳細な説明】
【０００１】
【産業上の利用分野】
本発明は無鉛はんだ合金に関する。
【０００２】
【従来の技術】
鉛は有用な金属である反面、毒性を有することもよく知られている。電子機器の製造はほとんどの場合はんだ付けにより行われ、そのはんだには一般にＰｂ−Ｓｎ系合金が用いられている。しかし、近年、廃棄された電気製品からの鉛の溶出による地下水汚染が問題となり、アメリカでははんだ中の鉛使用を規制する動きがある。
【０００３】
鉛を含有しないはんだとして、ＪＩＳ  Ｚ  ３２８２にＳｎ−Ａｇ系、Ｓｎ−Ｓｂ系およびＳｎ−Ｂｉ系はんだが規定されており、Ｓｎ−Ａｇ系およびＳｎ−Ｓｂ系が高温用はんだ、Ｓｎ−Ｂｉ系が低温用はんだとして用いられている。
しかし、これら無鉛はんだ合金は、従来、最も広く用いられている６３％（重量％、以下、％は重量％を意味する）Ｓｎ−３７％Ｐｂ合金と比べると、Ｓｎ−Ａｇ系およびＳｎ−Ｓｂ系合金は融点が高く、Ｓｎ−Ｂｉ系合金は融点が低いという問題があり、また、被はんだ付け材料へのはんだ濡れ性も劣る。このため、Ｐｂ−Ｓｎ系はんだを代替する無鉛はんだ合金として実用するにはさらなる改良が必要である。
【０００４】
従来、無鉛はんだ合金の融点を下げるため、特開平８−１８７５９１号公報では、８５〜９２％のＳｎと、１〜６％のＡｇと、４〜１０％のＩｎと、を含有させることにより、固相化温度を１６７〜２１２℃の間、および液相化温度を１７９〜２１３℃の間としたはんだ合金が開示されている。
また、特開平６−２３８４７９号公報では、０．２％以上６．０％以下のＺｎと、１％以上６％以下のＡｇと、残りがＳｎからなる無鉛はんだ合金、および０．２％以上６．０％以下のＺｎと、１．０％以上６．０％以下のＡｇと、０．２％以上６．０％以下の％のＩｎと、０．２％以上６．０％以下のＢｉと、残りがＳｎからなる無鉛はんだ材料が開示されている。この無鉛はんだ材料はＳｎ−Ａｇはんだ材料の優れた特性を維持しながら、機械的強度およびクリープ抵抗を改善することを目的としている。また、ＢｉまたはＩｎは溶融点を下げる効果を有する旨の開示もある。
【０００５】
また、特開平８−１８７５９０号公報では、１％以上４％以下のＡｇを含有し、さらに、ＢｉおよびＩｎの少なくとも１種を含有し、残りがＳｎからなる合金が開示されている。この無鉛はんだ材料では、室温での引張強度および伸びにおいて、Ｓｎ−Ｐｂ系合金並みの特性をもたせることを目的としている。
さらに、特開平８−２０６８７４号公報では、溶融温度を下げるために、Ｂｉ、Ｉｎの一方または両方を添加し、０．１％以上２０％以下のＡｇを含有し、さらに０．１％以上２５％以下のＢｉと、０．１％以上２０％以下のＩｎのいずれか１種以上を含有し、残りがＳｎからなる合金が開示されている。
【０００６】
ところで、はんだ合金を使用する際に特に必要とされる特性には、溶融特性、濡れ性および機械的特性がある。
溶融特性においては溶融温度が低いことが望まれる。具体的には、Ｓｎ−Ｐｂ共晶はんだ並みの低い溶融温度が必要である。また合金は、固相化温度と呼ばれる温度で溶融しはじめる（溶融点）が、液相化温度と呼ばれるより高い温度に達するまでは完全には液体にならない。固相化温度と液相化温度の間の範囲（溶融範囲）は、固相と液相が共存するためペースト状領域（ΔＴ）と呼ばれる。この溶融範囲が狭いことも溶融特性において望まれる。
【０００７】
濡れ性も重要な特性である。なぜなら、はんだ付けとは、溶融したはんだを接合部に流入させることによって、固体金属同士を接合するものであり、電気的・機械的に良好な接合部を得るためには、はんだが被接合材によく濡れることが必要とされるからである。電子機器の製造では、何百点もの接合部が、同時にしかも数秒間ではんだ付けされており、はんだの濡れが悪く１ヵ所でもはんだ付けされない部分が発生すると回路基板そのものが不良品となる。したがって、電子用はんだ合金においては、濡れ性は重要な特性である。
【０００８】
また、機械的特性も重要な特性である。近年、電子部品の小型化・高集積化の進展および宇宙用（通信衛星等）や自動車用等への適用範囲の拡大により、従来よりも厳しい条件下で電子用はんだが使用されるようになっている。
このような条件下では、電子部品の発熱や使用環境の温度変化により電子部品やプリント基板が熱膨張や熱収縮するため、はんだ接合部には応力や歪みが発生する。こうした熱疲労によって、はんだ接合強度が十分でない場合には、はんだ自体にクラックが発生してはんだ付け部の剥離が生じる。１ヶ所でも剥離が発生すると、電気的な導通がなくなるため電子機器の機能が果たせなくなる。したがって、はんだ付け部の信頼性確保のために機械的特性に優れたはんだ合金が必要である。
【０００９】
このような機械的特性について、はんだ合金には、その延性によりはんだ接合部に発生する応力と歪みとを緩和し、クラックの発生を抑制する働きが求められる。従って、はんだの延性は接合部の熱疲労特性を向上させる上で必要不可欠な特性である。特に、高温下での延性の確保、すなわち伸びの確保は最も重要である。
【００１０】
さらに、コストも重要な要素である。生産技術上の観点から、従来のＳｎ−Ｐｂはんだ合金から無鉛はんだ合金への移行に当たっては、コスト上昇を最小限に抑える必要がある。コスト上昇を抑えるためには、合金組成の変更による原材料費の上昇や現行の接合プロセスの流用による設備費の増加を抑制することが必要である。
【００１１】
【発明が解決しようとする課題】
公知のはんだ合金であるＳｎ９６．５％、Ａｇ３．５％からなる合金の固相化温度は２２１℃と高く、濡れ性は７５％と良くない。
上記の特開平８−１８７５９１号公報記載の合金組成で、最も固相化温度が低いのはＳｎ７１．５％、Ａｇ２．６％およびＩｎ２５．６％の組成の合金で固相化温度は１６７．８℃、溶融範囲は１１．３℃である。しかしながらこの合金では、Ｉｎが２５．６％も含まれている。Ｉｎの原材料費はｋｇ当たり４万円（１９９５．３の相場）と非常に高価である。このため、この合金の原材料費を試算すると、従来の６３％Ｓｎ−３７％Ｐｂ合金に比べて２３倍と非常に高く、大幅なコスト上昇が強いられる。さらにこの合金についての濡れ性および機械的特性についてはまったく述べられておらず、実際、Ｉｎの含有により溶融温度の低下が見られるが、濡れ性の改善は見られない。
【００１２】
また、特開平６−２３８４７９号公報記載の最も溶融温度が低い合金組成は、Ｓｎ８７．５％、Ａｇ３．５％、Ｚｎ１％、Ｂｉ４％およびＩｎ４％の合金であり、その溶融温度は１９７℃である。これ以外の実施例の組成では、前記の温度よりも高い。また溶融範囲の記載はなく、酸化されやすいＺｎを含んでいるために、はんだ付けを窒素雰囲気中で行う必要があって、現状のはんだ付けのプロセスをそのまま流用することはできない。すなわち、設備の増設が必要となってコストがかかる。また、この合金には、０．２〜１０％のＣｕを含ませることが可能とされており、溶融温度を上昇させたり、濡れ性を改善することを目的としている。また、機械的特性を改善することについては記載されていない。さらに、Ｃｕを含有させたものについては実験例の記載もなく、Ｃｕを含有させる効用については具体的には明示されていない。
【００１３】
さらに、特開平８−１８７５９０号公報および特開平８−２０６８７４号公報で開示されているＳｎ−Ａｇ−Ｂｉ−Ｉｎ系合金では、引張特性、特に、高温下での延性（伸び）が室温下での値に比べて小さくなるという欠点がある。さらに、特開平８−２０６８７４号公報では、強度向上を目的として、０．１〜３．０％のＣｕを含有させたＳｎ−Ａｇ−Ｂｉ−Ｉｎ系合金を開示している。しかし、０．５％もしくは０．７％のＣｕが含有しているものしか実施されておらず、さらに、このＣｕを含有させた合金にはＩｎを含有させていない。即ち、Ａｇ、Ｂｉ、ＩｎおよびＣｕをすべて含有させた合金では実施していないため、ＩｎとＣｕとの間の相関関係については明らかにされていない。
【００１４】
本発明は上記の事情に鑑みてなされたもので、その目的はＳｎ−Ａｇ系はんだ合金の融点をさらに下げるとともにコストの上昇を抑え、良好な濡れ性と、室温はもとより高温下においても良好な機械的性質と、を兼ね備えた無鉛はんだ合金の提供を目的とする。
【００１５】
【課題を解決するための手段】
本発明者らは、Ｓｎ−Ａｇ二元合金はんだへのＩｎとＢｉの複合添加、更にはＣｕを添加することにより、コスト上昇を抑えながら、Ｓｎ−Ａｇ二元合金の融点を下げるとともに濡れ性の改善はもとより、優れた機械的特性をも付与することが可能であることを見いだし、本発明を完成するに至ったものである。
【００１６】
本発明の無鉛はんだ合金は、１％以上５％以下のＡｇと、それぞれ０．１％以上および０．１％以上で両者の合計が４．５％以下のＢｉおよびＩｎと、０．１％以上１％以下のＣｕと、を含み、残部がＳｎと不可避不純物とからなることを特徴とする。
【００１７】
本発明の無鉛はんだ合金は、当該分野の公知技術により容易に調整しうる。たとえば、重量で秤取ったＳｎ、Ａｇ、Ｉｎ、ＢｉおよびＣｕを加熱中の容器に入れる。この場合、部分的に合金を用いてもよい。これらの金属は従来のいずれの溶融技術を用いても溶解でき、当該金属をすべて液体になるまで加熱した後、適当な型に流し込んで冷却される。本発明のはんだ材料は、適当な方法により、棒状、リボン、ワイヤ、粉末など、用途に応じ様々な形状にすることができる。また、急冷法等を用いることにより、リボンや粉末などの作製も可能である。
【００１８】
【作用】
本発明の無鉛はんだ合金は、Ｓｎ−Ａｇ二元合金にＩｎ、ＢｉおよびＣｕを複合添加することにより、溶融温度を下げるとともにコストの上昇を抑制し、濡れ性を改善し、優れた機械的特性を付与している。
Ａｇの含有により、はんだ合金中にＳｎ−Ａｇ系金属間化合物が析出し、機械的強度を改善することができる。一般に微小な析出物がマトリックス中に均一に分散するはんだ合金は優れた機械的特性を有する。Ａｇの組成範囲が０．８％未満では、濡れ性の改善効果が見られず、また合金中に析出する粒子量が少ないため機械的強度を改善することができない。また、５．０％を超えると、溶融範囲が大きくなり、濡れ性も損なわれる。
【００１９】
Ｂｉの添加は、溶融温度を下げるとともに濡れ性を向上させ、さらに引張強さをも向上させることができる。ＳｎとＡｇにＩｎを単独添加した場合には、はんだ合金は、濡れ性を改善することはできないが、Ｂｉを添加することによって濡れ性を改善することができる。このとき、Ｂｉの組成範囲が０．１％未満では、溶融温度を下げる効果が小さく、また濡れ性の改善効果も小さく好ましくない。また、１４％を超えると濡れ性が損なわれるため好ましくない。
【００２０】
Ｉｎの添加は、溶融温度を下げるとともに、延性を向上させ、Ｂｉとの共存によってさらなる濡れ性の向上を図ることができる。Ｉｎの組成範囲が０．１％未満では、溶融温度を下げる効果および濡れ性改善効果が小さく好ましくない。また、１０％を超えると、濡れ性が損なわれるため好ましくない。
また、ＩｎとＢｉとを添加することにより融点降下を実現できるだけでなく、変形能と耐クリープ特性に優れた合金とすることができる。このとき、Ｉｎの添加だけではＩｎの添加量の増加とともにクリープ特性が低下し、Ｂｉの添加だけではＢｉの添加量の増加とともに変形能が低下してしまう。従って、ＢｉとＩｎの複合添加により、濡れ性および機械的特性のさらなる改善が可能であるが、合計で１５％を超えると溶融範囲が大きくなるため好ましくない。
【００２１】
さらに、従来の前記合金のＩｎ添加量と本発明の合金のＢｉおよびＩｎの総添加量は同じであるにも関わらず、より低い固相化温度を有し、なおかつ濡れ性も改善され、さらには原材料費の上昇も抑えられている。
本発明の無鉛はんだ合金では、特にＣｕの添加により、溶融温度がさらに下がるだけでなく、引張特性などの機械的特性が改善される点が重要である。具体的には、高温下での引張強さおよび伸びが、室温下での値よりも低くなることなく、高温下での延性が改善される点である。また、Ｃｕの添加により、はんだ付け時のＣｕ導体のはんだへの溶解（Ｃｕ食われ）を抑制することも副次的に可能となる。
【００２２】
このとき、Ｃｕの添加量が０．１％未満では、高温下での機械的特性の改善効果およびＣｕ食われ防止効果が見られないため好ましくない。また、２．０％を超えると引張強さを増加させることができるが、延性に乏しく、かつ溶融範囲も大きくなるため好ましくない。
【００２３】
【実施例】
以下、実施例により説明する。
純度９９．９％以上のＳｎ、Ａｇ、Ｂｉ、Ｉｎ、Ｃｕを用い、１％以上５％以下のＡｇと、それぞれ０．１％以上１４％以下および０．１％以上１０％以下で両者の合計が１５％以下のＢｉおよびＩｎと、０．１％以上２％以下のＣｕと、を含み、残部がＳｎと不可避不純物とからなるＳｎ−Ａｇ−Ｂｉ−Ｉｎ−Ｃｕ系無鉛はんだ合金（試料Ｎｏ．１〜２４）を調整した。その組成を表１に示す。なお、試料Ｎｏ．１〜２４のうち、Ｎｏ．３〜５，８，１１〜１３，１８，２２〜２４は、参考例である。また、比較例として（試料Ｎｏ．２５〜４４）の無鉛はんだ合金を調整し、表２に示した。
【００２４】
これらの各無鉛はんだ合金の溶融温度（固相化温度および液相化温度）、溶融範囲（ΔＴ）、濡れ性および機械的特性について評価を行った。溶融温度については、示差走査熱量測定により昇温過程での熱量変化から求めた。濡れ性については、ＪＩＳ  Ｚ  ３１９７に準じた試験方法で濡れ性試験を行い、広がり率から評価した。
【００２５】
機械的特性については、鋳造により作製した丸棒試験片を用い、ＪＩＳ  Ｚ  ２２４１に準じた試験方法で引張試験を行って引張強さおよび伸びを測定し、評価を行った。なお、測定は室温下、および１２５℃の高温下で行った。
表１および表２に、溶融温度、ΔＴ、濡れ性、および引張強さおよび伸びの測定結果をそれぞれ併せて示す。なお、濡れ性については、８５％以上のものを◎で、８０％を超え８５％未満のものを○で、８０％以下のものを△で示した。また、引張特性である強さについては、４．０ｋｇ／ｍｍ2以上のものを○で、３．０ｋｇ／ｍｍ2を超え４．０ｋｇ／ｍｍ2未満のものを△で、３．０ｋｇ／ｍｍ2以下のものを×で示した。伸びについては、３０％以上のものを○で、１０％を超え３０％未満のものを△で、１０％以下のものを×で示した。さらに、伸びの増減については、高温での伸びの大きさが室温での伸び以上であるものを○で示し、そうでないものを×で示した。
【００２６】
【表１】
0003736819.tif 000002
【００２７】
【表２】
0003736819.tif 000003
【００２８】
本実施例のＳｎ−Ａｇ−Ｂｉ−Ｉｎ−Ｃｕ系無鉛はんだ合金の溶融温度は、１６０〜２０５℃と低く、またΔＴも狭いことが分かる。また、濡れ性および機械的特性も良好である。また、コストも、たとえばＮｏ．７の合金のコストは比較例のＮｏ．４２の合金の１／３程度と安価である。
以下に図に基づいて本発明の無鉛はんだ合金の特性を説明する。
【００２９】
図１は、表１に示した本実施例のＮｏ．２２、１８、１３の無鉛はんだ合金、および表２に示した比較例のＮｏ．３０、３７の無鉛はんだ合金について、Ａｇ添加量と広がり率との関係を示した図である。なお、これら合金のＢｉ、ＩｎおよびＣｕの含有量は、それぞれ５〜６％、２〜３％、０．２〜０．５％である。図１より、Ａｇの含有により濡れ性が向上し、その含有量が１〜５％で優れた濡れ性が得られ、特に３％付近で濡れ性が最良となることがわかる。しかし、Ａｇの含有量が５．５％と多くなると、逆に濡れ性が低下してしまう。
【００３０】
図２は、図１で示した各試料につき、Ａｇ添加量とΔＴとの関係を示した図である。図２から、Ａｇ含有量が２〜３％付近で最も溶融範囲が小さくなることがわかる。
従って、図１および図２から、Ａｇ含有量を１％以上５％以下、好ましくは１％以上４％以下、より好ましくは１．５％以上３．５％以下とすることにより、優れた濡れ性が得られ、溶融範囲も小さくすることができることがわかる。
【００３１】
図３は、表１に示した本実施例のＮｏ．２、４、５の無鉛はんだ合金、および表２に示した比較例のＮｏ．２７、２９、４０の無鉛はんだ合金について、Ｂｉ含有量と広がり率との関係を示した図である。なお、これらの合金のＡｇ、ＩｎおよびＣｕの含有量は、それぞれ３％、１．５〜５％、０〜０．２％である。この結果より、Ｂｉの含有により濡れ性が向上し、その含有量が０．１〜１４％で優れた濡れ性が得られ、特に３〜１０％付近で濡れ性が最良になることがわかる。しかし、Ｂｉの含有量が３０．０％と多くなると、逆に濡れ性が低下してしまう。
【００３２】
図４は、図３で示した各試料につき、Ｂｉ含有量とΔＴとの関係を示した図である。図４より、溶融範囲はＢｉの含有量の増加とともに大きくなり、１４％を超えると５０℃以上に達することがわかる。
従って、図３および図４から、Ｂｉ含有量を０．１％以上１４％以下、好ましくは１％以上９％以下、より好ましくは２％以上７％以下とすることにより、濡れ性を確保し、溶融範囲をも小さくすることができることがわかる。
【００３３】
図５は、表１に示した本実施例のＮｏ．１および３の無鉛はんだ合金、および表２に示したＮｏ．２５、２６、２８および３９の比較例の無鉛はんだ合金について、Ｉｎ含有量と広がり率との関係を示した図である。なお、これら合金のＡｇ、ＢｉおよびＣｕの含有量は、それぞれ３％、１．５〜５％、０〜０．２％である。図５より、Ｉｎの含有により濡れ性が向上し、その含有量が０．１〜１０％で優れた濡れ性が得られ、０．５〜７％付近で濡れ性が最良になることがわかる。しかし、Ｉｎの含有量が１８．０％と多くなると、逆に濡れ性が低下してしまう。
【００３４】
図６は、図４で示した各試料につき、Ｉｎ含有量とΔＴとの関係を示した図である。図６より、溶融範囲はＩｎの含有量の増加とともに大きくなり、１５％を超えると５０℃以上に達することがわかる。
従って、図５および図６から、Ｉｎの含有量を０．１％以上１０％以下、好ましくは、０．５％以上７％以下、より好ましくは１％以上５％以下とすることにより、濡れ性を確保し、溶融範囲も小さくすることができることがわかる。さらに、コストの面から考慮すると、３％以下が好ましい。
【００３５】
図７は、表１に示した本実施例のＮｏ．１〜５の無鉛はんだ合金、および表２に示した比較例のＮｏ．２５〜２９の無鉛はんだ合金について、ＢｉとＩｎの合計含有量とΔＴとの関係を示した図である。なお、これら合金のＡｇおよびＣｕの含有量は、それぞれ３％および０．２％である。図７より、溶融範囲への影響に関しては、ＢｉとＩｎは同様の性質を持っていることがわかる。また、両者の合計含有量の増加に伴い、溶融範囲が大きくなり、１５％を超えると５０℃以上に達することがわかる。
【００３６】
従って、ＢｉとＩｎとの合計含有量を１５％以下、好ましくは１０％、より好ましくは８％以下とすることにより、濡れ性および機械的特性の向上に対する効果を維持しつつ、溶融範囲を小さくすることができる。
図８は、表１に示したＮｏ．２２〜２４の本実施例の無鉛はんだ合金、および表２に示したＮｏ．３１および３８の比較例の無鉛はんだ合金について、Ｃｕ含有量と、高温での伸びと室温での伸びの比との関係、並びに、Ｃｕ含有量と高温での伸びとの関係を示した図である。これら合金のＡｇ、ＢｉおよびＩｎの含有量は、それぞれ１％、５％および２％である。この結果から、Ｃｕを含有しない場合には、高温での伸びが室温に比べて小さいのに対し、Ｃｕの含有により、高温での伸びが改善されていることがわかる。この効果は、０．１〜１．０％付近で極大となっている。また、Ｃｕの含有量が多くなるにつれて、伸びが小さくなり、２％以上での伸びは３０％以下になることがわかる。
【００３７】
図９は、図８で示した各試料につき、Ｃｕの含有量とΔＴとの関係を示した図である。図９から、溶融範囲は、Ｃｕの含有量が０．１〜１％付近で極小となり、２．５％を超えると５０℃以上に達することがわかる。
従って、図８および図９から、Ｃｕの含有量を０．１％以上２％以下、好ましくは０．１％以上１％以下、より好ましくは０．１％以上０．５％以下とすることにより、高温での伸びの低下を抑制しつつ溶融範囲を小さくできることがわかる。
【００３８】
以上の測定結果より、溶融特性、濡れ性、室温および高温での機械的特性、並びにコストをすべて考慮すると、１％以上５％以下のＡｇと、それぞれ０．１％以上１４％以下および０．１％以上１０％以下で両者の合計が１５％以下のＢｉおよびＩｎと、０．１％以上２％以下のＣｕと、を含み、残部がＳｎと不可避不純物とからなる無鉛はんだ合金が、トータルバランスで優れることがわかる。
【００３９】
また、１％以上４％以下のＡｇと、それぞれ１％以上９％以下および０．５％以上７％以下で両者の合計が１０％以下のＢｉおよびＩｎと、０．１％以上１％以下のＣｕと、を含み、残部がＳｎと不可避不純物とからなる無鉛はんだ合金は、トータルバランスでさらに優れることがわかる。
さらに、１．５％以上３．５％以下のＡｇと、それぞれ２％以上７％以下および１％以上５％以下で両者の合計が８％以下のＢｉおよびＩｎと、０．１％以上０．５％以下のＣｕと、を含み、残部がＳｎと不可避不純物とからなる無鉛はんだ合金は、トータルバランスでさらに優れることがわかる。
【００４０】
例えば、Ｎｏ．７のＳｎ９２．８％、Ａｇ３．０％、Ｂｉ３．０％、Ｉｎ１．０％、Ｃｕ０．２％とした無鉛はんだ合金、Ｎｏ．１１のＳｎ９０．８％、Ａｇ３．０％、Ｂｉ５．０％、Ｉｎ１．０％、Ｃｕ０．２％とした無鉛はんだ合金、Ｎｏ．１２のＳｎ９０．５％、Ａｇ３．０％、Ｂｉ５．０％、Ｉｎ１．０％、Ｃｕ０．５％とした無鉛はんだ合金、およびＮｏ．１４のＳｎ８９．８％、Ａｇ３．０％、Ｂｉ５．０％、Ｉｎ２．０％、Ｃｕ０．２％とした無鉛はんだ合金では、それぞれ濡れ性が８５％以上と最良である上に、溶融範囲が２０℃以下と狭い。さらに、高温下での機械的特性については、強さが４．０ｋｇ／ｍｍ2以上でかつ伸びが３０％以上であり、高温下での延性が室温下での延性に対して大きく、高温下で優れた機械的特性を有する。
【００４１】
【発明の効果】
上述のように、本発明の無鉛はんだ合金は、従来のものと比較して高温での機械的特性、特に延性に優れている。さらに溶融温度も低く、濡れ性にも優れており、低コストで提供可能なため、電子部品などのはんだ付けに利用できる。
【図面の簡単な説明】
【図１】本実施例の無鉛はんだ合金および比較例の無鉛はんだ合金について、Ａｇ含有量と広がり率との関係を示す図である。
【図２】図１で示した無鉛はんだ合金について、Ａｇ含有量と溶融範囲（ΔＴ）との関係を示す線図である。
【図３】本実施例の無鉛はんだ合金および比較例の無鉛はんだ合金について、Ｂｉ含有量と広がり率との関係を示す線図である。
【図４】図３で示した無鉛はんだ合金について、Ｂｉ含有量と溶融範囲（ΔＴ）との関係を示す線図である。
【図５】本実施例の無鉛はんだ合金および比較例の無鉛はんだ合金について、
Ｉｎ含有量と広がり率との関係を示す線図である。
【図６】図５で示した無鉛はんだ合金について、Ｉｎ含有量と溶融範囲（ΔＴ）との関係を示す線図である。
【図７】本実施例の無鉛はんだ合金および比較例の無鉛はんだ合金について、ＢｉとＩｎの合計含有量と溶融範囲（ΔＴ）との関係を示す線図である。
【図８】本実施例の無鉛はんだ合金および比較例の無鉛はんだ合金について、
Ｃｕ含有量と、高温での伸びと室温での伸びとの比と、の関係、並びに、Ｃｕ含有量と高温での伸びとの関係を示した線図である。
【図９】図８で示した各試料について、Ｃｕの含有量とΔＴとの関係を示した線図である。
【図１】
0003736819.tif 000004
【図２】
0003736819.tif 000005
【図３】
0003736819.tif 000006
【図４】
0003736819.tif 000007
【図５】
0003736819.tif 000008
【図６】
0003736819.tif 000009
【図７】
0003736819.tif 000010
【図８】
0003736819.tif 000011
【図９】
0003736819.tif 000012